(57)【要約】【課題】  液状化を生じやすい地盤においても液状化を生じさせないための透水性改善対策を含んだ基礎工事において、ケーシングを用いることなく、安価に施工が可能な透水性基礎の構築方法を提供する。【解決手段】  透水性基礎の構築方法であって、安定液によって形成された遮水膜により掘削孔の孔壁安定性を確保した後、透水層を設けるための透水材料２の充填時に、安定液によって形成された遮水膜を解消して透水性を確保することを特徴とする。【選択図】図１
2014156733.tif 000002
【特許請求の範囲】
【請求項１】
透水性基礎の構築方法であって、安定液によって形成された遮水膜により掘削孔の孔壁安定性を確保した後、透水層を設けるための透水材料の充填時に、安定液によって形成された遮水膜を解消して透水性を確保することを特徴とする透水性基礎の構築方法。
【請求項２】
安定液が、少なくとも、水と、吸水して膨潤した高吸水性ポリマー粒子を含む地盤掘削用膨潤高吸水性ポリマー安定液であることを特徴とする請求項１に記載の透水性基礎の構築方法。
【請求項３】
吸水して膨潤した高吸水性ポリマー粒子が、加圧により水を放出しない架橋構造の高吸水性ポリマー粒子であることを特徴とする請求項２に記載の透水性基礎の構築方法。
【請求項４】
地盤掘削用膨潤高吸水性ポリマー安定液が、コンクリートや塩分等の電解物質や、酸性、アルカリ性物質が混入した際に、地盤掘削用膨潤高吸水性ポリマー安定液の性状及び品質の劣化の抑制や回復を可能とする安定剤を添加した地盤掘削用膨潤高吸水性ポリマー安定液であることを特徴とする請求項２又は３に記載の透水性基礎の構築方法。
【請求項５】
安定剤が、電解物質濃度を低下させる安定剤であることを特徴とする請求項４に記載の透水性基礎の構築方法。
【請求項６】
安定剤が、ＰＨ（水素イオン指数濃度）を中性化させる中和剤であることを特徴とする請求項４又は５に記載の透水性基礎の構築方法。
【請求項７】
安定剤が、希硫酸、硫酸アルミニウム、水酸化アルミニウム、水酸化マグネシウム、ポリアクリルアミド、ポリビニルアルコール、ポリアクリル酸ナトリウム、ポリエチレンオキシド、炭酸水素塩、炭酸塩から選ばれる少なくとも一種であることを特徴とする請求項４から６のいずれか一項に記載の透水性基礎の構築方法。
【請求項８】
地盤掘削用膨潤高吸水性ポリマー安定液のファンネル粘性（５００ｍｌ／５００ｍｌ）が１９〜１２０秒の範囲であることを特徴とする請求項２から７のいずれか一項に記載の透水性基礎の構築方法。
【請求項９】
地盤掘削用膨潤高吸水性ポリマー安定液の電気伝導率が１０ｍＳ／ｃｍ以下であることを特徴とする請求項４から８のいずれか一項に記載の透水性基礎の構築方法。
【請求項１０】
掘削孔の径より小径のさや管を入れ、さや管の中に現場打杭を構築し、掘削孔とさや管の間に透水層を設けることを特徴とする請求項１から９のいずれか一項に記載の透水性基礎の構築方法。
【請求項１１】
掘削孔の径より小径のコンクリート杭を建込み、掘削孔とコンクリート杭との間に透水層を設けることを特徴とする請求項１から９のいずれか一項に記載の透水性基礎の構築方法。
【請求項１２】
掘削孔の径より小径の鋼管杭を建込み、掘削孔と鋼管杭との間に透水層を設けることを特徴とする請求項１から９のいずれか一項に記載の透水性基礎の構築方法。
【請求項１３】
掘削孔の径より小径の集水ストレーナー管を建込み、掘削孔と集水ストレーナー管の間に透水層を設けてウェルとすることを特徴とする請求項１から９のいずれか一項に記載の透水性基礎の構築方法。
【請求項１４】
地上部に水平方向の排水層を設け、構築した透水層と接続し、その過剰間隙水を水平方向に排水することを特徴とする請求項１から１３のいずれか一項に記載の透水性基礎の構築方法。
【請求項１５】
掘削孔の内部に透水層を設けるために、透水材料と共に電解物質を充填することにより、安定液によって形成された遮水膜の遮水性を解消し、透水層を構築することを特徴とする請求項１から１４のいずれか一項に記載の透水性基礎の構築方法。
【請求項１６】
電解物質が塩化カルシウム、クエン酸、水酸化ナトリウム及び塩化ナトリウムから選ばれる少なくとも１種であることを特徴とする請求項１５に記載の透水性基礎の構築方法。
【発明の詳細な説明】
【技術分野】
【０００１】
本発明は、液状化対策等のためにおこなう地盤改良工事や液状化地盤における杭工事において、透水性材料を地盤中に埋設する透水性基礎の構築方法に関するものである。
【背景技術】
【０００２】
地震により液状化の生じる可能性のある締りの悪い砂質地盤に対して、何らの対策も施さずに土地利用すると、地盤安定性の低下により甚大な被害が生じる場合がある。また杭基礎を構築した場合、地震力により液状化した地盤内の杭基礎の水平地盤反力が低下するために、既設構造物からの水平力の大部分を杭が負担することになり、杭に大きなモーメントが生じ杭基礎の破壊が生じる場合がある。
【０００３】
このような問題に対して、液状化対策工事等のために行う地盤改良工事の代表的な工法として、砕石等の高い透水性を有する材料からなるドレーンを砂質地盤中に柱状又は壁状に打設し、地震時に発生する過剰間隙水圧の上昇を抑えるとともに、消散を早めて地盤の液状化を防止することを目的としたグラベルドレーン工法がある。
【０００４】
このグラベルドレーン工法は、図５及び図６に示すような、施工機及び施工手順によるケーシングオーガー方式が一般的である。施工機は、アースオーガー９２、スクリュー付きケーシングパイプ９１、砕石投入用ホッパー９３等で構成される三点式クローラー杭打ち機９が用いられ、大型重機による施工を前提としている。
【０００５】
そのため、グラベルドレーン工法は狭隘な場所での施工が難しく、振動・騒音による周辺環境影響も大きくなるという問題に加え、大型重機の使用によりコストも割高となるという問題がある。
【０００６】
また、杭基礎の破壊を防ぐために液状化を防止するための方法についてはこれまでに種々提案さている。
【０００７】
具体的には、杭の周囲を砕石層で囲み、砕石層中に過剰間隙水圧を逃がす杭構造（以下、排水複合杭と称す）に関するものがあり、例えば、ケーシング管を圧入しながらその内部を掘削し、支持地盤まで到達したところでケーシング管の内部にそれより小径の鋼管杭を設置し、ケーシング管と鋼管杭の間を砕石で充填する工法が提案されている（例えば、特許文献１を参照）。
【０００８】
この工法ではケーシング管の挿入、抜き去りのコストが高く、掘削深さが深くなるほどさらにこれらのコストが急激に高くなるという問題がある。
【０００９】
また他の工法として、既成杭の周面に、砂利等のドレーン材を充填した袋体をドレーン材とする工法が提案されている（例えば、特許文献２を参照）。
【００１０】
この提案によれば、この杭体を設置するためにアースオーガー等で削孔をし、そこに杭を挿入しているが、液状化を生じる緩い滞水した砂質地盤を、安定液を使用することなくアースオーガーで掘削した場合、孔壁の崩壊が生じるため実質的にこの工法では施工ができない。
【００１１】
また、他の工法として、支持杭を埋設するために外周部にスクリューを備えたオーガーを地中に貫入させ、オーガーの中に杭を設置し、かつ杭とオーガーの中に砂礫層を形成する工法が提案されている（例えば、特許文献３を参照）。
【００１２】
この工法によると、オーガーの径が大きくなるほどオーガーの押し込みに非常に大きなトルクが発生するため、施工機械が非常に大きくなるとともに施工径の限界がある。
【００１３】
さらに、他の工法として、軟弱化地盤まで土砂を排出しながらケーシングを建込、その後にケーシングより小さい内径の杭基礎を建込み、ケーシングと杭基礎の間隙に砕石を充填させた後に、ケーシングを引き抜く工法が提案されている（例えば、特許文献４を参照）。
【００１４】
この工法についても、前記の工法（特許文献１）と同様に、ケーシングの建込みのコストやケーシングの抜き去りのコストが高くなり、また、掘削深さが深くなるほど、これらのコストが高くなるといった問題がある。
【先行技術文献】
【特許文献】
【００１５】
【特許文献１】特開平６-４９８４０号公報
【特許文献２】特開平６-２３５２１５号公報
【特許文献３】特許第３５７６２５９号公報
【特許文献４】特開平１０-２５７３２号公報
【発明の概要】
【発明が解決しようとする課題】
【００１６】
本発明は、上記のような背景から従来の問題点を解消し、液状化を生じやすい地盤においても液状化を生じさせないための透水性改善対策を含んだ杭基礎工事において、ケーシングを用いることなく、安価に施工が可能な透水性基礎の構築方法を提供することを課題としている。
【課題を解決するための手段】
【００１７】
本発明は、上記の課題を解決するために、以下のことを特徴としている。
【００１８】
第１に、透水性基礎の構築方法であって、安定液によって形成された遮水膜により掘削孔の孔壁安定性を確保した後、透水層を設けるための透水材料の充填時に、安定液によって形成された遮水膜を解消して透水性を確保することを特徴とする。
【００１９】
第２に、上記第１の発明の透水性基礎の構築方法において、安定液が、少なくとも、水と、吸水して膨潤した高吸水性ポリマー粒子を含む地盤掘削用膨潤高吸水性ポリマー安定液であることが好ましい。
【００２０】
第３に、上記第２の発明の透水性基礎の構築方法において、吸水して膨潤した高吸水性ポリマー粒子が、加圧により水を放出しない架橋構造の高吸水性ポリマー粒子であることが好ましい。
【００２１】
第４に、上記第２又は第３の発明の透水性基礎の構築方法において、地盤掘削用膨潤高吸水性ポリマー安定液が、コンクリートや塩分等の電解物質や、酸性、アルカリ性物質が混入した際に、地盤掘削用膨潤高吸水性ポリマー安定液の性状及び品質の劣化の抑制や回復を可能とする安定剤を添加した地盤掘削用膨潤高吸水性ポリマー安定液であることが好ましい。
【００２２】
第５に、上記第４の発明の透水性基礎の構築方法において、安定剤が、電解物質濃度を低下させる安定剤であることが好ましい。
【００２３】
第６に、上記第４又は第５の発明の透水性基礎の構築方法において、安定剤が、ＰＨ（水素イオン指数濃度）を中性化させる中和剤であることが好ましい。
【００２４】
第７に、上記第４から第６の発明の透水性基礎の構築方法において、安定剤が、希硫酸、硫酸アルミニウム、水酸化アルミニウム、水酸化マグネシウム、ポリアクリルアミド、ポリビニルアルコール、ポリアクリル酸ナトリウム、ポリエチレンオキシド、炭酸水素塩、炭酸塩から選ばれる少なくとも一種であることが好ましい。
【００２５】
第８に、上記第２から第７の発明の透水性基礎の構築方法において、地盤掘削用膨潤高吸水性ポリマー安定液のファンネル粘性（５００ｍｌ／５００ｍｌ）が１９〜１２０秒の範囲であることが好ましい。
【００２６】
第９に、上記第４から第８の発明の透水性基礎の構築方法において、地盤掘削用膨潤高吸水性ポリマー安定液の電気伝導率が１０ｍＳ／ｃｍ以下であることが好ましい。
【００２７】
第１０に、上記第１から第９の発明の透水性基礎の構築方法において、掘削孔の径より小径のさや管を入れ、さや管の中に現場打杭を構築し、掘削孔とさや管の間に透水層を設けることが好ましい。
【００２８】
第１１に、上記第１から第９の発明の透水性基礎の構築方法において、掘削孔の径より小径のコンクリート杭を建込み、掘削孔とコンクリート杭との間に透水層を設けることが好ましい。
【００２９】
第１２に、上記第１から第９の発明の透水性基礎の構築方法において、掘削孔の径より小径の鋼管杭を建込み、掘削孔と鋼管杭との間に透水層を設けることが好ましい。
【００３０】
第１３に、上記第１から第９の発明の透水性基礎の構築方法において、掘削孔の径より小径の集水ストレーナー管を建込み、掘削孔と集水ストレーナー管の間に透水層を設けてウェルとすることが好ましい。
【００３１】
第１４に、上記第１から第１３の発明の透水性基礎の構築方法において、地上部に水平方向の排水層を設け、構築した透水層と接続し、その過剰間隙水を水平方向に排水することが好ましい。
【００３２】
第１５に、上記第１から第１４の発明の透水性基礎の構築方法において、掘削孔の内部に透水層を設けるために、透水材料と共に電解物質を充填することにより、安定液によって形成された遮水膜の遮水性を解消し、透水層を構築することが好ましい。
【００３３】
第１６に、上記第１５の発明の透水性基礎の構築方法において、電解物質が塩化カルシウム、クエン酸、水酸化ナトリウム及び塩化ナトリウムから選ばれる少なくとも１種であることが好ましい。
【発明の効果】
【００３４】
本発明の基礎構築工法によれば、液状化を生じやすい地盤においても液状化を生じさせないための透水性改善対策を含んだ杭基礎工事において、ケーシングを用いることなく、安価に施工が可能な透水性基礎の構築方法を提供することができる。
【図面の簡単な説明】
【００３５】
【図１】本発明の透水性基礎の構築方法の工程を示した概略図である。
【図２】杭を構築する場合の透水性基礎の構築方法の工程を示した概略図である。
【図３】拡底杭を構築する場合の透水性基礎の構築方法の工程を示した概略図である。
【図４】電解物質濃度と吸水量の関係を示したグラフである。
【図５】一般的なグラベルドレーンの施工機を示した概略図である。
【図６】一般的なグラベルドレーンの施工工程を示した概略図である。
【発明を実施するための形態】
【００３６】
本発明は、液状化を生じやすい地盤に対して行われる、グラベルドレーン工法等の液状化を生じさせないための排水層を持った基礎工事で用いられる透水性基礎の構築方法であって、水と、吸水して膨潤した高吸水性ポリマー粒子を含む地盤掘削用膨潤高吸水性ポリマー安定液（以下、単にポリマー安定液と略称する）によって形成された遮水膜により掘削孔の孔壁安定性を確保した後、透水層を設けるための透水材料の充填時に、前記遮水膜の遮水性を、電解物質を用いて解消して透水性を確保することを特徴とする透水性基礎の構築方法である。
【００３７】
以下、本発明の透水性基礎の構築方法について図を用いて詳細に説明する。図１は、グラベルドレーン工法に本発明の透水性基礎の構築方法を適用した場合の一実施形態を示した概略図である。
【００３８】
図１（１）では、まず、液状化の可能性のある砂地盤等に対して、アースドリル掘削機３により所定の深さまで掘削を行う。そして、所定の深さまで掘削が完了した段階で図１（２）に示すようにバケット４を引き上げる。
【００３９】
本発明では、この掘削の際に少なくとも、水と、吸水して膨潤した高吸水性ポリマー粒子を含むポリマー安定液１を用いて掘削を行う。
【００４０】
掘削用の安定液としては、通常、ベントナイト系安定液や気泡安定液等が用いられるが、ベントナイト系安定液を用いた場合には、掘削孔の周辺に難透水膜が形成され、さらにベントナイト系安定液中に透水材料を投入するとベントナイト系安定液と透水材料が混ざり合い透水層として機能しない。そのため、透水性基礎の構築にベントナイト系安定液を使用することはできない。
【００４１】
また、気泡安定液を使用した場合には、気泡安定液が掘削土と気泡と水の混合体であり、比重が１.３以上あるため、透水材料との置換が困難となる。そのため透水性基礎の構築に気泡安定液を使用することはできない。
【００４２】
これに対して、水と、吸水して膨潤した高吸水性ポリマー粒子を含むポリマー安定液１は、掘削時においては遮水膜を形成して掘削孔の孔壁安定性を確保する機能を有し、透水層の構築時においては電解物質との反応により高吸水性ポリマー粒子の体積を減少させるとともに、その粘性を減少させることで透水性を確保することができるため、透水性基礎の構築に対して好適に用いることができる。
【００４３】
本発明で用いる高吸水性ポリマー粒子は、架橋構造を持つ親水性のポリマーであって、自重の１０倍以上の吸水性を有し、圧力をかけても離水しにくいものであり、吸水量はＪＩＳ  Ｋ  ７２２３で定義づけられるものである。
【００４４】
また、高吸水性ポリマー粒子の種類は、上記の条件を満足するものであれば特に制限なく用いることができ、例えば、デンプン系、セルロース系、合成ポリマー系の高吸収性ポリマーを挙げることができる。これらの中でもポリアクリル酸ナトリウム高吸水性ポリマー粒子は性能とコストの両面で特に好適に用いることができる。
【００４５】
ポリアクリル酸ナトリウム高吸水性ポリマー粒子は、アクリル酸ナトリウム（CH2=CH-COONa）に架橋剤を加えて軽度に架橋させた３次元網目構造を持ったアクリル酸重合体部分ナトリウム塩架橋物のゲルである。架橋剤の種類は種々なものがある。
【００４６】
このポリアクリル酸ナトリウム高吸水性ポリマー粒子は、水を吸収するとカルボキシル基がゲル中にナトリウムイオンを解離し、純水ならば自重の１００〜１０００倍にも達する膨潤度を生み出すことが知られている。
【００４７】
また、ポリアクリル酸ナトリウム高吸水性ポリマー粒子の吸水量は、アクリル酸ナトリウムに対して架橋剤を多く配合するとゲルは硬くなり吸水量は少なくなる。また、架橋剤の配合を少なくするとゲルは柔らかくなり吸水量は多くなる。
【００４８】
さらに、特殊なポリアクリル酸ナトリウム高吸水性ポリマー粒子として、架橋剤により重合させた高吸水性ポリマー粒子の表面をさらに架橋させた、シェルとコアの二重構造のポリアクリル酸ナトリウム高吸水性ポリマー粒子がある。
【００４９】
この、シェルとコアの二重構造のポリアクリル酸ナトリウム高吸水性ポリマー粒子の場合には、シェルが厚いほど硬いゲルとなり吸水量は少なくなり、シェルを薄くすると柔らかいゲルとなり吸水量は多くなる。
【００５０】
また、上記のシェルとコアは、通常、エステル結合により架橋したものであるが、コアの結合が耐アルカリ性、耐電解物質性に優れたエーテル結合であるポリアクリル酸ナトリウム高吸水性ポリマー粒子もあり、本発明においてはこのエーテル結合の方がより好ましい。
【００５１】
上記の特性のほか、ポリアクリル酸ナトリウム高吸水性ポリマー粒子におけるナトリウムイオンの解離は、ゲルがおかれるＰＨや塩濃度等の条件にも依存するため、使用条件に応じてその他の高吸水性ポリマー粒子を適宜選択して併用することができる。
【００５２】
通常、ポリマー安定液は大深度で使用することもあるので、加圧力に応じて水の保持力の低下が少なく変形しにくい架橋構造を持った高吸水性ポリマー粒子の選定が必要であり、かつ、液状化の生じる可能性のある締りの悪い砂質地盤等の粒子間の間隙を目詰するために、膨潤後の粒径は３ｍｍ以下で粒度分布が良いことが望ましい。
【００５３】
本発明でポリアクリル酸ナトリウム高吸水性ポリマー粒子を用いる場合は、上記の条件を満足するものであれば特に制限なく用いることができるが、特にシェルとコアの二重構造のポリアクリル酸ナトリウム高吸水性ポリマー粒子を上記の条件に調整したものを好適に用いることができる。
【００５４】
また、本発明で用いるポリマー安定液１には、加重材として無機材を添加することができる。
【００５５】
本発明で用いられる加重材としての無機材としては、微砂、微粒な重晶石や陶磁器の破砕物を用いることができる。
【００５６】
また、加重材の添加は、ポリマー安定液１に予め前記無機材を添加しておくほか、前記無機材と共に、又は前記無機材なしに、掘削時に砂質地盤等から混入した地盤の細粒分を加重材として用いることもできる。
【００５７】
加重材の粒径としては、最大粒径２．０ｍｍ以下、好ましくは１.０ｍｍ以下のものを好適に用いることができる。
【００５８】
この粒径範囲とすることにより、安定した遮水層を形成することができる。
【００５９】
本発明で用いるポリマー安定液１は、上記の高吸水性ポリマー粒子に水と加重材を加えた状態で、比重を１．２０以下、好ましくは０．９５〜１.２０の範囲に調整したものである。また、予め加重材としての無機材を添加せず、掘削時に砂質地盤等から混入した地盤の細粒分を加重材とする場合のポリマー安定液１においては、比重を１．００〜１．２０の範囲に調整したものを用いることができる。この比重の調整は、下記式（１）により行うことができる。
【００６０】
吸水前の高吸水性ポリマー粒子に水を加えて膨張させた高吸水性ポリマー粒子の質量をＷＰ４、体積をＶＰ４、比重をρＰ４とし、ポリマー安定液１の加重材の添加質量をＷＳ、体積をＶＳ、比重をρＳとすると、ポリマー安定液１の比重ρＣは下記式（１）の通りとなる。
【００６１】
【数１】
2014156733.tif 000003
【００６２】
なお、加重材を加えない場合の比重調整に関しては、加重材の添加質量ＷＳ、体積ＶＳ、比重ρＳを０として算出すればよい。
【００６３】
また、本発明で用いるポリマー安定液１の粘性は、高吸水性ポリマー粒子の添加量によりファンネル粘性（５００ｍｌ／５００ｍｌ）が１９〜１２０秒、好ましくは２２〜３０秒の範囲内となるように調整したものである。ここで、ファンネル粘性とは、５００ｍｌの漏斗形の容器に入れた試料液が５００ｍｌ吐出するに要した流出時間(秒)によって粘性を測定するマーシュファンネル粘度計を用いて測定された粘性である。
【００６４】
また、本発明で用いるポリマー安定液１には、孔壁安定性の向上、また、前記ポリマー安定液１の粘性調整を目的として助剤を添加することができる。
【００６５】
さらに、本発明で用いるポリマー安定液１には、コンクリートや塩分等の電解物質や、酸性、アルカリ性物質が混入した際に、ポリマー安定液１の性状及び品質の劣化の抑制や回復を可能とするための安定剤を添加することができる。
【００６６】
安定剤としては、希硫酸、硫酸アルミニウム、水酸化アルミニウム、水酸化マグネシウム、ポリアクリルアミド、ポリビニルアルコール、ポリアクリル酸ナトリウム、ポリエチレンオキシド、また、炭酸水素ナトリウム、炭酸水素カルシウム、炭酸水素カリウム、炭酸水素アンモニウム等の炭酸水素塩、また、炭酸ナトリウム、炭酸カルシウム、炭酸カリウム、炭酸アンモニウム等の炭酸塩から選ばれる少なくとも一種を用いることができる。
【００６７】
掘削工程において、コンクリートや塩分等の電解物質がポリマー安定液１に混入し、電解物質濃度が高くなると、ポリマー安定液１中の高吸水性ポリマー粒子の吸水倍率が低下し、吸水していた水分を放出することでポリマー安定液１のファンネル粘性やろ水量等の性状、品質が急激に劣化することになる。
【００６８】
このような状況に対し、安定剤を予め添加しておくことで、電解物質濃度の上昇を抑制し、ポリマー安定液１の性状、品質の劣化を防止することができる。
【００６９】
また、電解物質の混入により劣化したポリマー安定液１に安定剤を添加することにより、電解物質濃度を低下させ、放出していた水分を再吸収し、ポリマー安定液１の性状、品質を回復させることもできる。
【００７０】
さらに、コンクリートが混入し、アルカリ性になると、ポリマー安定液１の性状、品質が劣化するため、安定剤を中和剤として添加して、ＰＨ（水素イオン指数濃度）を中性化させることで、性状、品質を回復させることができる。
【００７１】
上記の本発明で用いるポリマー安定液１においては、その電気伝導率が１０ｍＳ／ｃｍ以下とするのが望ましい。
【００７２】
上記に示すような特性のポリマー安定液１を用いて掘削することにより、ケーシングを用いることなく掘削孔の孔壁安定性を確保することが可能となる。
【００７３】
次に、図１（３）に示すように掘削孔内のポリマー安定液１に対して、トレミー管３を用いて透水材料２の充填を行う。透水材料２としては地震時に生じる液状化に伴う間隔水圧の上昇を抑える透水性を有する透水材料２であれば特に制限なく用いることができ、これらの透水材料２としては、砕石、砂等を挙げることができる。
【００７４】
また、透水材料２の充填は、図１（１）、（２）の掘削工程で用いたポリマー安定液１を置換して行うが、充填後においては、掘削孔壁にポリマー安定液１による遮水膜が形成されている。
【００７５】
そこで本発明では、透水材料２の充填後に遮水膜の遮水性を解消するために、透水材料２と共に電解物質を充填する。
【００７６】
ポリマー安定液１に電解物質を加えると、図３のグラフに示すように、電解物質の種類及びそれぞれの電解物質の電解物質濃度に応じて、高吸収性ポリマー粒子は取り込んでいる水を放出して体積を減少させて透水材料２に隙間を形成させるとともに、高吸収性ポリマー粒子の粘性を減少させることができるため、遮水膜の遮水性を解消させることができる。
【００７７】
本発明で用いられる電解物質としては、ポリマー安定液１に加えることにより水を放出させる電解物質であれば特に制限なく用いることができ、例えば、酸性物質として塩酸、硫酸、硝酸、クエン酸等、塩基性物質として水酸化ナトリウム、水酸化カリウム、水酸化カルシウム等、塩類として塩化カルシウム、塩化ナトリウム、塩化カリウム等を挙げることができる。この中でも、水の放出後の環境の負荷や経済性の面を考慮して、塩化カルシウムを好適に用いることができる。
【００７８】
電解物質の充填の具体例では、例えば、ポリマー安定液１の構成として、高吸水性ポリマー粒子０．２％、加重材４．８％、水９５．０％の場合、塩化カルシウムを加えることにより、安定液は９５％の塩化カルシウム水溶液と５％の加重材と高吸水性ポリマー粒子の固形物に分離することが確認されている。
【００７９】
なお、上記のように透水材料２と電解物質を充填して、回収したポリマー安定液１は、固形物と液体に分離して廃棄することにより、廃棄が容易になるとともに、処理コストを非常に安価に抑えることができる。また、回収したポリマー安定液１から高吸収性ポリマー粒子を分離回収して、水を再吸収させることにより再生使用することもできる。
【００８０】
このようにして、透水材料２の充填と共に遮水膜の遮水性が解消され、図１（４）に示すように透水材料２からなる透水層が形成され、本発明の透水性基礎を構築することができる。
【００８１】
以上に詳述した本発明の工程によれば、ポリマー安定液１を使用したケーシングのないプレボーリング工法により掘削時の孔壁安定性を確保した後、透水材料２の充填時にはポリマー安定液１によって形成された遮水膜を電解物質により解消することで透水性を確保することができる。
【００８２】
そして、液状化地盤の改良工事や液状化地盤における排水複合杭工事において、従来の施工方法の前提となっていたケーシングを不要とすることで、優れた施工性と、安価なコストを実現することができる。
【００８３】
以上、実施形態に基づき本発明を説明したが、本発明は上記の実施形態に何ら限定されるものではなく、その要旨を逸脱しない範囲内において各種の変更が可能である。
【００８４】
例えば、図２に示すように、図２（１）、（２）の工程で、ポリマー安定液１を用いて掘削をした後、掘削孔の径より小径の杭６を打設した後（図２（３））、掘削孔と杭６の間に透水材料２と電解物質を充填し（図２（４））、杭６の周囲に透水材料２からなる透水層を構築させることもできる（図２（５））。
【００８５】
また、図３に示すように、液状化の可能性のある砂地盤等よりも深い硬い地盤の支持層８に至るまで、拡底７となるようにポリマー安定液１を用いて掘削を行い（図３（１））、支持層８まで杭６を打設して（図３（２））、杭６の周囲に透水材料２からなる透水層を構築させることもできる（図３（３））。
【００８６】
上記、図２及び図３に示す打設する杭６については、砂地盤等の特性や上部に建築する構造物等に応じて適宜設定することができ、例えば、さや管を入れてさや管の中に現場杭を構築させたり、コンクリート杭や鋼管杭を建込むことができる。
【００８７】
また、図２における杭６を集水ストレーナー管に変更して構築し、集水ストレーナー管の周囲に透水材料２からなる透水層を設けたウェルを施工することもできる。
【００８８】
さらに、本発明の透水性基礎の構築方法では、地上部に水平方向の排水層を設け、構築した透水層と接続し、その過剰間隙水を水平方向に排水することができる。
【００８９】
これにより地震発生時に透水層を上昇した地下水は、面積の広い排水層でさらに分散され、形状化による被害を確実に防止することが可能となる。
【符号の説明】
【００９０】
１  地盤掘削用膨潤高吸水性ポリマー安定液
２  透水材料
３  アースドリル掘削機
４  バケット
５  トレミー管
６  杭
７  拡底
８  支持層
９  三点式クローラー杭打ち機
９１  ケーシングパイプ
９２  アースオーガー
９３  砕石投入用ホッパー
【図４】
2014156733.tif 000004
【図５】
2014156733.tif 000005
【図６】
2014156733.tif 000006
【図１】
2014156733.tif 000007
【図２】
2014156733.tif 000008
【図３】
2014156733.tif 000009